(57)【要約】【課題】優れた生産性で寸法精度、信頼性に優れた三次元造形物を製造するのに用いることができる三次元造形物製造用組成物を提供すること、優れた生産性で寸法精度、信頼性に優れた三次元造形物を製造することができる三次元造形物の製造方法を提供すること、また、優れた生産性で寸法精度、信頼性に優れた三次元造形物を製造することができる三次元造形物製造装置を提供すること。【解決手段】本発明の三次元造形物製造用組成物は、三次元造形物の製造に用いる三次元造形物製造用組成物であって、複数個の粒子と、前記粒子を分散させる溶剤と、ナノセルロースとを含むことを特徴とする。【選択図】なし【特許請求の範囲】
【請求項１】
三次元造形物の製造に用いる三次元造形物製造用組成物であって、
複数個の粒子と、
前記粒子を分散させる溶剤と、
ナノセルロースとを含むことを特徴とする三次元造形物製造用組成物。
【請求項２】
前記ナノセルロースは、前記粒子の表面を被覆している請求項１に記載の三次元造形物製造用組成物。
【請求項３】
前記溶剤は、多価アルコールを含んでいる請求項１または２に記載の三次元造形物製造用組成物。
【請求項４】
前記ナノセルロースの含有率が０．０２体積％以上０．４２体積％以下である請求項１ないし３のいずれか１項に記載の三次元造形物製造用組成物。
【請求項５】
前記粒子は、金属材料、セラミックス材料のうち少なくとも一方を含む請求項１ないし４のいずれか１項に記載の三次元造形物製造用組成物。
【請求項６】
請求項１ないし５のいずれか１項に記載の三次元造形物製造用組成物を用いて層を形成する層形成工程と、前記層中に含まれる前記溶剤を除去する溶剤除去工程とを含む一連の工程を繰り返し行うことを特徴とする三次元造形物の製造方法。
【請求項７】
前記層形成工程は、第１のパターンを形成する第１のパターン形成工程と、第２のパターンを形成する第２のパターン形成工程とを有し、
前記第１のパターン形成工程、前記第１のパターン形成工程のうちの少なくとも一方において、前記三次元造形物製造用組成物を用いる請求項６に記載の三次元造形物の製造方法。
【請求項８】
前記一連の工程を繰り返し行った後に、前記粒子同士を接合する接合処理を施す接合工程を有する請求項６または７に記載の三次元造形物の製造方法。
【請求項９】
前記三次元造形物製造用組成物を、ディスペンサーにより吐出する請求項６ないし８のいずれか１項に記載の三次元造形物の製造方法。
【請求項１０】
請求項１ないし５のいずれか１項に記載の三次元造形物製造用組成物を吐出するノズルを備え、
前記ノズルより前記三次元造形物製造用組成物を吐出して層を形成し、前記層を積み重ねて三次元造形物を製造することを特徴とする三次元造形物製造装置。
【発明の詳細な説明】
【技術分野】
【０００１】
本発明は、三次元造形物製造用組成物、三次元造形物の製造方法および三次元造形物製造装置に関する。
【背景技術】
【０００２】
従来より、複数の粒子を含む組成物を用いた三次元造形物の製造が行われてきている。特に、近年、三次元物体のモデルデータを多数の二次元断面層データ（スライスデータ）に分割した後、各二次元断面層データに対応する断面部材（層）を順次造形しつつ、断面部材を順次積層することによって三次元造形物を形成する積層法（三次元造形法）が注目されている。
【０００３】
積層法は、造形しようとする三次元造形物のモデルデータさえあれば、直ちに形成することが可能であり、造形に先立って金型を作成する等の必要がないので、迅速にしかも安価に三次元造形物を形成することが可能である。また、薄い板状の断面部材を一層ずつ積層して形成するので、例えば内部構造を有する複雑な物体であっても、複数の部品に分けることなく一体の造形物として形成することが可能である。
【０００４】
三次元造形物の製造方法としては、粒子と、粒子を分散させる溶剤とを含む組成物を用いる方法がある（例えば、特許文献１参照）。
【０００５】
このような方法では、組成物の保存時等に粒子が不本意に凝集してしまうことがあった。また、粒子の不本意な凝集を防止する目的で、組成物中における粒子の含有率を低くすることも考えられるが、このような場合、組成物の流動性が高くなりすぎ、組成物を用いて形成される層の形状の安定性が低下し、製造される三次元造形物の寸法精度が著しく低下する。
【先行技術文献】
【特許文献】
【０００６】
【特許文献１】特開２００８−１８４６２２号公報
【発明の概要】
【発明が解決しようとする課題】
【０００７】
本発明の目的は、優れた生産性で寸法精度、信頼性に優れた三次元造形物を製造するのに用いることができる三次元造形物製造用組成物を提供すること、優れた生産性で寸法精度、信頼性に優れた三次元造形物を製造することができる三次元造形物の製造方法を提供すること、また、優れた生産性で寸法精度、信頼性に優れた三次元造形物を製造することができる三次元造形物製造装置を提供することにある。
【課題を解決するための手段】
【０００８】
このような目的は、下記の本発明により達成される。
本発明の三次元造形物製造用組成物は、三次元造形物の製造に用いる三次元造形物製造用組成物であって、
複数個の粒子と、
前記粒子を分散させる溶剤と、
ナノセルロースとを含むことを特徴とする。
【０００９】
これにより、優れた生産性で寸法精度、信頼性に優れた三次元造形物を製造するのに用いることができる三次元造形物製造用組成物を提供することができる。
【００１０】
本発明の三次元造形物製造用組成物では、前記ナノセルロースは、前記粒子の表面を被覆していることが好ましい。
【００１１】
これにより、粒子の硬度が比較的高い場合（例えば、粒子が金属材料やセラミックス材料で構成されている場合等）に、ナノセルロースによる被覆層がクッション層として機能し、例えば、三次元造形物製造用組成物の吐出部（特に、ピストン式のディスペンサーやインクジェットのノズル）の摩耗を効果的に防止、抑制することができ、長期間にわたって安定的な三次元造形物製造用組成物の吐出を行うことができる。また、ナノセルロースのバインダーとしての効果がより効果的に発揮される。
【００１２】
本発明の三次元造形物製造用組成物では、前記溶剤は、多価アルコールを含んでいることが好ましい。
【００１３】
これにより、三次元造形物製造用組成物の吐出性をより優れたものとすることができる。また、溶剤に対するナノセルロースの親和性を向上させることができ、例えば、三次元造形物製造用組成物中において、ナノセルロースが粒子の表面の少なくとも一部を被覆している場合に、三次元造形物製造用組成物中における粒子の分散性を向上させることができる。
【００１４】
本発明の三次元造形物製造用組成物では、前記ナノセルロースの含有率が０．０２体積％以上０．４２体積％以下であることが好ましい。
【００１５】
これにより、三次元造形物製造用組成物の保存性、吐出性をより向上させることができるとともに、三次元造形物の寸法精度をより向上させることができる。また、最終的な三次元造形物中にナノセルロースが不本意に残存することをより確実に防止することができる。
【００１６】
本発明の三次元造形物製造用組成物では、前記粒子は、金属材料、セラミックス材料のうち少なくとも一方を含むことが好ましい。
【００１７】
これにより、例えば、三次元造形物の質感（高級感）、機械的強度、耐久性等をより向上させることができる。また、三次元造形物中にバインダーが残存するのをより確実に防止しつつ、三次元造形物の寸法精度をより確実に向上させることができる。
【００１８】
本発明の三次元造形物の製造方法は、本発明の三次元造形物製造用組成物を用いて層を形成する層形成工程と、前記層中に含まれる前記溶剤を除去する溶剤除去工程とを含む一連の工程を繰り返し行うことを特徴とする。
【００１９】
これにより、優れた生産性で寸法精度、信頼性に優れた三次元造形物を製造するのに用いることができる三次元造形物の製造方法を提供することができる。
【００２０】
本発明の三次元造形物の製造方法では、前記層形成工程は、第１のパターンを形成する第１のパターン形成工程と、第２のパターンを形成する第２のパターン形成工程とを有し、
前記第１のパターン形成工程、前記第１のパターン形成工程のうちの少なくとも一方において、前記三次元造形物製造用組成物を用いることが好ましい。
これにより、三次元造形物の寸法精度、信頼性をより向上させることができる。
【００２１】
本発明の三次元造形物の製造方法では、前記一連の工程を繰り返し行った後に、前記粒子同士を接合する接合処理を施す接合工程を有することが好ましい。
【００２２】
これにより、機械的強度等の特性が特に優れた三次元造形物を得ることができる。また、三次元造形物の生産性をより向上させることができる。
【００２３】
本発明の三次元造形物の製造方法では、前記三次元造形物製造用組成物を、ディスペンサーにより吐出することが好ましい。
【００２４】
これにより、より高い安定性で三次元造形物製造用組成物を吐出することができるとともに、比較的高粘度の三次元造形物製造用組成物を用いることができることから、層の形状の安定性も向上し、最終的に得られる三次元造形物の寸法精度がさらに向上する。
【００２５】
本発明の三次元造形物製造装置は、本発明の三次元造形物製造用組成物を吐出するノズルを備え、
前記ノズルより前記三次元造形物製造用組成物を吐出して層を形成し、前記層を積み重ねて三次元造形物を製造することを特徴とする。
【００２６】
これにより、優れた生産性で寸法精度、信頼性に優れた三次元造形物を製造するのに用いることができる三次元造形物製造装置を提供することができる。
【図面の簡単な説明】
【００２７】
【図１】本発明の好適な実施形態の三次元造形物の製造方法の工程（第１のパターン形成工程）を模式的に示す縦断面図である。
【図２】本発明の好適な実施形態の三次元造形物の製造方法の工程（第２のパターン形成工程）を模式的に示す縦断面図である。
【図３】本発明の好適な実施形態の三次元造形物の製造方法の工程（溶剤除去工程）を模式的に示す縦断面図である。
【図４】本発明の好適な実施形態の三次元造形物の製造方法の工程（第１のパターン形成工程）を模式的に示す縦断面図である。
【図５】本発明の好適な実施形態の三次元造形物の製造方法の工程（第２のパターン形成工程）を模式的に示す縦断面図である。
【図６】本発明の好適な実施形態の三次元造形物の製造方法の工程（溶剤除去工程）を模式的に示す縦断面図である。
【図７】本発明の好適な実施形態の三次元造形物の製造方法の工程を模式的に示す縦断面図である。
【図８】本発明の好適な実施形態の三次元造形物の製造方法の工程（脱バインダー工程）を模式的に示す縦断面図である。
【図９】本発明の好適な実施形態の三次元造形物の製造方法の工程（接合工程）を模式的に示す縦断面図である。
【図１０】本発明の好適な実施形態の三次元造形物の製造方法の工程（サポート部除去工程）を模式的に示す縦断面図である。
【図１１】本発明の好適な実施形態の三次元造形物の製造方法を示すフローチャートである。
【図１２】三次元造形物製造装置の好適な実施形態を模式的に示す側面図である。
【発明を実施するための形態】
【００２８】
以下、添付する図面を参照しつつ、好適な実施形態について詳細な説明をする。
《三次元造形物の製造方法》
まず、本発明の三次元造形物の製造方法について説明する。
【００２９】
図１〜図１０は、本発明の好適な実施形態の三次元造形物の製造方法の工程を模式的に示す縦断面図である。図１１は、本発明の好適な実施形態の三次元造形物の製造方法を示すフローチャートである。
【００３０】
本実施形態の三次元造形物１０の製造方法では、三次元造形物製造用組成物（層形成用組成物）１’を用いて層１を形成する層形成工程（図１、図２、図４、図５参照）と、層１中に含まれる溶剤を除去する溶剤除去工程（図３、図６参照）とを含む一連の工程を繰り返し行い積層体５０を得（図７参照）、その後、積層体５０に対して、積層体５０（層１）中に含まれる粒子同士を接合する接合工程（図９参照）を行う。
【００３１】
そして、層１の形成に、複数個の粒子（主材粒子）と、当該粒子を分散させる溶剤と、ナノセルロースとを含む三次元造形物製造用組成物（層形成用組成物）１’を用いる。
【００３２】
これにより、優れた生産性で寸法精度、信頼性に優れた三次元造形物１０を製造することができる三次元造形物１０の製造方法を提供することができる。
【００３３】
なお、本発明において、溶剤とは、粒子を分散することができる液体（分散媒）であり、揮発性の液体のことをいう。
【００３４】
特に、本実施形態では、層形成工程は、三次元造形物製造用組成物１’として、三次元造形物１０の実体部（接合部）２の形成に用いる実体部形成用組成物１Ｂ’、および、実体部２となるべき部位を支持するサポート部（支持部、サポート材）５の形成に用いるサポート部形成用組成物１Ａ’を用いて行い、サポート部形成用組成物１Ａ’を吐出して第１のパターン（サポート部用パターン）１Ａを形成する第１のパターン形成工程（サポート部用パターン形成工程）と、実体部形成用組成物１Ｂ’を吐出して第２のパターン（実体部用パターン）１Ｂを形成する第２のパターン形成工程（実体部用パターン形成工程）とを有している。
【００３５】
そして、三次元造形物製造用組成物（層形成用組成物）１’としての実体部形成用組成物１Ｂ’およびサポート部形成用組成物１Ａ’のうち少なくとも一方が、複数個の粒子（主材粒子）と、当該粒子を分散させる溶剤と、ナノセルロースとを含んでいる。
これにより、三次元造形物の寸法精度、信頼性をより向上させることができる。
【００３６】
以下、各工程について詳細に説明する。
≪第１のパターン形成工程≫
第１のパターン形成工程では、サポート部形成用組成物１Ａ’を、例えば、ステージＭ４１の平面Ｍ４１０上に吐出して第１のパターン１Ａを形成する。
【００３７】
このように、第１のパターン１Ａを、サポート部形成用組成物１Ａ’の吐出により形成することで、微細な形状、複雑な形状を有するパターンであっても好適に形成することができる。
【００３８】
サポート部形成用組成物１Ａ’が、複数個の粒子（主材粒子）と、当該粒子を分散させる溶剤と、ナノセルロースとを含んでいる場合、言い換えると、サポート部形成用組成物１Ａ’が本発明の三次元造形物製造用組成物である場合、サポート部形成用組成物１Ａ’中における溶剤の含有率が比較的高い場合であっても、サポート部形成用組成物１Ａ’の粘度を好適な値に容易に調整することができ、サポート部形成用組成物１Ａ’中における粒子等の分散状態を良好にすることができ、サポート部形成用組成物１Ａ’中における不本意な組成のばらつきや、吐出で形成される第１のパターン１Ａにおける不本意な組成のばらつきを効果的に抑制することができる。また、サポート部形成用組成物１Ａ’を吐出するノズルに固形分が固着することを効果的に防止することができ、長期間にわたって安定的なサポート部形成用組成物１Ａ’の吐出を行うことができる。
【００３９】
サポート部形成用組成物１Ａ’の吐出方法は、特に限定されず、例えば、インクジェット装置等を用いて行うこともできるが、ディスペンサーにより吐出するのが好ましい。
【００４０】
このように、ディスペンサーを用いてサポート部形成用組成物１Ａ’の吐出を行うことにより、高粘度のサポート部形成用組成物１Ａ’であっても好適に供給（吐出）することができ、サポート部形成用組成物１Ａ’が目的の部位に接触した後の当該サポート部形成用組成物１Ａ’のダレ等をより効果的に防止することができる。その結果、最終的に得られる三次元造形物１０の寸法精度をより向上させることができる。また、高粘度のサポート部形成用組成物１Ａ’を用いることにより、厚みが比較的大きい層１を容易に形成することができ、三次元造形物１０の生産性をより向上させることができる。
【００４１】
特に、サポート部形成用組成物１Ａ’が、複数個の粒子（主材粒子）と、当該粒子を分散させる溶剤と、ナノセルロースとを含んでいる場合、言い換えると、本発明の三次元造形物製造用組成物としてのサポート部形成用組成物１Ａ’をディスペンサーにより吐出する場合、より高い安定性でサポート部形成用組成物１Ａ’を吐出することができるとともに、比較的高粘度のサポート部形成用組成物１Ａ’を用いることができることから、層１の形状の安定性も向上し、最終的に得られる三次元造形物１０の寸法精度がさらに向上する。
【００４２】
サポート部形成用組成物１Ａ’は、例えば、ペースト状をなしていてもよい。
本工程におけるサポート部形成用組成物１Ａ’の粘度は、１００ｍＰａ・ｓ以上１００００００ｍＰａ・ｓ以下であるのが好ましく、５００ｍＰａ・ｓ以上１０００００ｍＰａ・ｓ以下であるのがより好ましく、１０００ｍＰａ・ｓ以上２００００ｍＰａ・ｓ以下であるのがさらに好ましい。
【００４３】
これにより、例えば、サポート部形成用組成物１Ａ’の吐出安定性をより向上させることができるとともに、適度な厚みを有する層１の形成に好適であり、三次元造形物１０の生産性をより向上させることができる。また、被着体に接触したサポート部形成用組成物１Ａ’が過剰に濡れ広がることがより効果的に防止され、最終的に得られる三次元造形物１０の寸法精度をより向上させることができる。このような粘度は、サポート部形成用組成物１Ａ’が本発明の三次元造形物製造用組成物（ナノセルロースを含む三次元造形物製造用組成物）であることにより、後の工程での除去が容易な溶剤の含有率を比較的高くしつつ、容易かつ確実に実現することができる。
【００４４】
なお、本明細書中において、粘度とは、特に条件の指定がない限り、せん断速度：１０［ｓ−１］という条件で、レオメーターを用いて測定される値をいう。
【００４５】
本工程では、サポート部形成用組成物１Ａ’を、連続体状に吐出してもよいし、複数の液滴として吐出してもよいが、複数の液滴として吐出するのが好ましい。
【００４６】
これにより、例えば、微細な構造を有する三次元造形物１０の製造にもより好適に対応することができ、三次元造形物１０の寸法精度をより向上させることができる。
【００４７】
本工程でサポート部形成用組成物１Ａ’を複数の液滴として吐出する場合、吐出される液滴の１滴あたりの体積は、１ｐＬ以上１０００００ｐＬ（１００ｎＬ）以下であるのが好ましく、１０ｐＬ以上５０００ｐＬ（５ｎＬ）以下であるのがより好ましい。
【００４８】
これにより、例えば、微細な構造を有する三次元造形物１０の製造にもより好適に対応することができ、三次元造形物１０の寸法精度をより向上させることができるとともに、三次元造形物１０の生産性をより向上させることができる。
【００４９】
三次元造形物１０の製造においては、サポート部形成用組成物１Ａ’として、複数種の組成物を用いてもよい。
なお、サポート部形成用組成物１Ａ’については、後に詳述する。
【００５０】
≪第２のパターン形成工程≫
第２のパターン形成工程では、実体部形成用組成物１Ｂ’を吐出して第２のパターン１Ｂを形成する。
【００５１】
このように、第２のパターン１Ｂを、実体部形成用組成物１Ｂ’の吐出により形成することで、微細な形状、複雑な形状を有するパターンであっても好適に形成することができる。
【００５２】
特に、本実施形態では、第１のパターン１Ａで取り囲まれた領域に実体部形成用組成物１Ｂ’を吐出し、第２のパターン１Ｂの周囲全体が、第１のパターン１Ａと接触するようにする。
【００５３】
これにより、最終的に得られる三次元造形物１０の寸法精度をより向上させることができる。
【００５４】
実体部形成用組成物１Ｂ’が、複数個の粒子（主材粒子）と、当該粒子を分散させる溶剤と、ナノセルロースとを含んでいる場合、言い換えると、実体部形成用組成物１Ｂ’が本発明の三次元造形物製造用組成物である場合、実体部形成用組成物１Ｂ’中における溶剤の含有率が比較的高い場合であっても、実体部形成用組成物１Ｂ’の粘度を好適な値に容易に調整することができ、実体部形成用組成物１Ｂ’中における粒子等の分散状態を良好にすることができ、実体部形成用組成物１Ｂ’中における不本意な組成のばらつきや、吐出で形成される第２のパターン１Ｂにおける不本意な組成のばらつきを効果的に抑制することができる。また、実体部形成用組成物１Ｂ’を吐出するノズルに固形分が固着することを効果的に防止することができ、長期間にわたって安定的な実体部形成用組成物１Ｂ’の吐出を行うことができる。
【００５５】
実体部形成用組成物１Ｂ’の吐出方法は、特に限定されず、例えば、インクジェット装置等を用いて行うこともできるが、ディスペンサーにより吐出するのが好ましい。
【００５６】
このように、ディスペンサーを用いて実体部形成用組成物１Ｂ’の吐出を行うことにより、高粘度の実体部形成用組成物１Ｂ’であっても好適に供給（吐出）することができ、実体部形成用組成物１Ｂ’が目的の部位に接触した後の当該実体部形成用組成物１Ｂ’のダレ等をより効果的に防止することができる。その結果、最終的に得られる三次元造形物１０の寸法精度をより向上させることができる。また、高粘度の実体部形成用組成物１Ｂ’を用いることにより、厚みが比較的大きい層１を容易に形成することができ、三次元造形物１０の生産性をより向上させることができる。
【００５７】
特に、実体部形成用組成物１Ｂ’が複数個の粒子（主材粒子）と、当該粒子を分散させる溶剤と、ナノセルロースとを含んでいる場合、言い換えると、本発明の三次元造形物製造用組成物としての実体部形成用組成物１Ｂ’をディスペンサーにより吐出する場合、より高い安定性で実体部形成用組成物１Ｂ’を吐出することができるとともに、比較的高粘度の実体部形成用組成物１Ｂ’を用いることができることから、層１の形状の安定性も向上し、最終的に得られる三次元造形物１０の寸法精度がさらに向上する。
実体部形成用組成物１Ｂ’は、例えば、ペースト状をなしていてもよい。
【００５８】
本工程における実体部形成用組成物１Ｂ’の粘度は、１００ｍＰａ・ｓ以上１００００００ｍＰａ・ｓ以下であるのが好ましく、５００ｍＰａ・ｓ以上１０００００ｍＰａ・ｓ以下であるのがより好ましく、１０００ｍＰａ・ｓ以上２００００ｍＰａ・ｓ以下であるのがさらに好ましい。
【００５９】
これにより、例えば、実体部形成用組成物１Ｂ’の吐出安定性をより向上させることができるとともに、適度な厚みを有する層１の形成に好適であり、三次元造形物１０の生産性をより向上させることができる。また、被着体に接触した実体部形成用組成物１Ｂ’が過剰に濡れ広がることがより効果的に防止され、最終的に得られる三次元造形物１０の寸法精度をより向上させることができる。このような粘度は、実体部形成用組成物１Ｂ’が本発明の三次元造形物製造用組成物（ナノセルロースを含む三次元造形物製造用組成物）であることにより、後の工程での除去が容易な溶剤の含有率を比較的高くしつつ、容易かつ確実に実現することができる。
【００６０】
本工程では、実体部形成用組成物１Ｂ’を、連続体状に吐出してもよいし、複数の液滴として吐出してもよいが、複数の液滴として吐出するのが好ましい。
【００６１】
これにより、例えば、微細な構造を有する三次元造形物１０の製造にもより好適に対応することができ、三次元造形物１０の寸法精度をより向上させることができる。
【００６２】
本工程で実体部形成用組成物１Ｂ’を複数の液滴として吐出する場合、吐出される液滴の１滴あたりの体積は、１ｐＬ以上１０００００ｐＬ（１００ｎＬ）以下であるのが好ましく、１０ｐＬ以上５０００ｐＬ（５ｎＬ）以下であるのがより好ましい。
【００６３】
これにより、例えば、微細な構造を有する三次元造形物１０の製造にもより好適に対応することができ、三次元造形物１０の寸法精度をより向上させることができるとともに、三次元造形物１０の生産性をより向上させることができる。
【００６４】
三次元造形物１０の製造においては、実体部形成用組成物１Ｂ’として、複数種の組成物を用いてもよい。
【００６５】
これにより、例えば、三次元造形物１０の各部位に求められる特性に応じて、材料を組み合わせることができ、三次元造形物１０全体としての特性（外観、機能性（例えば、弾性、靱性、耐熱性、耐腐食性等）等を含む）をより向上させることができる。
【００６６】
なお、実体部形成用組成物１Ｂ’については、後に詳述する。
上記のような第１のパターン形成工程、第２のパターン形成工程を行うことにより、第１のパターン１Ａ、第２のパターン１Ｂを有する層１が形成される。言い換えると、層形成工程は、第１のパターン形成工程および第２のパターン形成工程を有している。
【００６７】
サポート部形成用組成物１Ａ’、実体部形成用組成物１Ｂ’を用いて形成される各層１の厚みは、特に限定されないが、１０μｍ以上５００μｍ以下であるのが好ましく、２０μｍ以上２５０μｍ以下であるのがより好ましい。
【００６８】
これにより、三次元造形物１０の生産性を向上させつつ、三次元造形物１０の寸法精度をより向上させることができる。
【００６９】
≪溶剤除去工程≫
溶剤除去工程では、層１中に含まれる溶剤を除去する。
【００７０】
これにより、層１の流動性が低下し、層１の形状の安定性が向上する。特に、実体部形成用組成物１Ｂ’およびサポート部形成用組成物１Ａ’のうち少なくとも一方がナノセルロースを含んでいる。このため、本工程で溶剤が除去されることにより、ナノセルロースが粒子同士を仮結合するバインダーとして機能することができ、層１の形状の安定性をさらに向上させることができる。また、層１中にナノセルロースが含まれることにより、本工程において層１から溶剤が除去される過程においても、溶剤の除去の進行に伴う層１の粘度の上昇率は、特に高くなる。したがって、本工程中での層１の不本意な変形もより効果的に防止される。これらの効果が相乗的に作用することにより、最終的に、寸法精度に優れた三次元造形物１０を得ることができる。上記のような効果は、実体部形成用組成物１Ｂ’およびサポート部形成用組成物１Ａ’の両方がナノセルロースを含んでいる場合に、より顕著に発揮される。
【００７１】
溶剤の除去の方法としては、例えば、層１の加熱や、層１への赤外線の照射、層１を減圧下に置くこと、乾燥空気等のような液体成分の含有率の低いガス（例えば、相対湿度３０％以下のガス等）を供給すること等が挙げられる。また、これらから選択される２種以上を組み合わせて行ってもよい。
【００７２】
図示の構成では、加熱手段から熱エネルギーＥを供給することにより、層１を加熱している。
【００７３】
また、本実施形態では、溶剤除去工程を（複数の層１に対して一括で行うのではなく）各層１について逐次行う。すなわち、層形成工程を含む一連の繰り返し工程中に溶剤除去工程が含まれる。
【００７４】
これにより、複数の層１を備える積層体５０の内部に比較的多くの溶剤が不本意に残存することをより効果的に防止することができる。その結果、最終的に得られる三次元造形物１０の信頼性をさらに向上させることができる。また、層１を積層して得られる積層体５０において、不本意な変形が生じることをより効果的に防止することができる。
【００７５】
なお、本工程においては、層１中に含まれる溶剤を、完全に除去する必要はない。このような場合でも、後の工程で残存する溶剤を十分に除去することができる。溶剤が揮発することで、層１中に含まれる溶剤量に対して溶解しているバインダー量が相対的に上昇し、粒子同士を仮結合する機能が発現されている状態も含む。
【００７６】
本工程後の層１中における溶剤の含有率は、０．１質量％以上２５質量％以下であるのが好ましく、０．５質量％以上２０質量％以下であるのがより好ましい。
【００７７】
これにより、後の工程での溶剤の急激な揮発（突沸等）等に伴う不本意な変形を効果的に防止し、より確実に寸法精度に優れた三次元造形物１０を得ることができ、三次元造形物１０の信頼性をより向上させることができるとともに、三次元造形物１０の生産性をより向上させることができる。
【００７８】
三次元造形物１０の製造においては、層形成工程（第１のパターン形成工程および第２のパターン形成工程）および溶剤除去工程を含む一連の工程を所定回数だけ繰り返し行い、複数の層１が積層された積層体５０を得る（図７参照）。
【００７９】
すなわち、すでに形成された層１上に新たな層１を形成すべきか否かを判断し、形成すべき層１がある場合には新たな層１を形成し、形成すべき層１がない場合には積層体５０に対して後に詳述する工程を行う。
【００８０】
≪脱バインダー工程≫
本実施形態では、上記のようにして層形成工程（第１のパターン形成工程および第２のパターン形成工程）および溶剤除去工程を含む一連の工程を繰り返し行うことにより得られた積層体５０に対して、バインダーとしての機能を有する成分を除去する脱バインダー処理を施す脱バインダー工程を有している（図８参照）。これにより、脱バインダー体７０が得られる。このような脱バインダー体７０を得ることにより、後の焼結工程（接合工程）をより好適に行うことができる。
【００８１】
また、本工程に供される積層体５０は、前述した溶剤除去工程により、溶剤の含有率が十分に低くなっているため、脱バインダー工程における不本意な変形（例えば、溶剤の急激な揮発に伴う変形等）が効果的に防止される。
【００８２】
また、例えば、脱バインダー工程を行うことにより、最終的に得られる三次元造形物１０中にバインダー（ナノセルロースを含む）やその分解物が不本意に残存することをより効果的に防止することができる。
【００８３】
なお、本明細書において、脱バインダー体とは、所定の形状に成形された成形体（積層体５０）に対し、バインダーを除去するための処理（脱バインダー処理）を施すことにより得られた物のことをいう。脱バインダー処理では、成形体（積層体５０）中に含まれるバインダー（ナノセルロースを含む）のうちの少なくとも一部を除去すればよく、脱バインダー体７０には、バインダーの一部が残存していてもよい。
【００８４】
特に、本発明の三次元造形物製造用組成物（複数個の粒子（主材粒子）と、当該粒子を分散させる溶剤と、ナノセルロースとを含む組成物）を用いて層１を形成することにより、三次元造形物製造用組成物中におけるバインダー量を比較的少なくすることができるため、本工程で、短時間で効率よくバインダー（ナノセルロースを含む）を除去することができる。また、脱バインダーの処理条件を緩和した場合でも、バインダーを効率よく除去することができる。このようなことから、三次元造形物１０の生産性を向上させつつ、三次元造形物１０の信頼性を向上させることができる。
【００８５】
脱バインダー処理は、積層体５０中に含まれるバインダーを除去する方法であればいかなる方法で行ってもよいが、酸素、硝酸ガス等の酸化性雰囲気の他、非酸化性雰囲気中、例えば真空または減圧状態下（例えば１．３３×１０−４Ｐａ以上１３．３Ｐａ以下）、または、窒素ガス、アルゴンガス等のガス中で、熱処理を行うことによりなされる。
【００８６】
また、脱バインダー工程（熱処理）における処理温度は、特に限定されないが、１００℃以上７５０℃以下であるのが好ましく、１５０℃以上６００℃以下であるのがより好ましい。
【００８７】
これにより、脱バインダー工程における積層体５０、脱バインダー体７０の不本意な変形をより確実に防止することができ、脱バインダー処理をより効率よく進行させることができる。その結果、より優れた寸法精度の三次元造形物１０をより優れた生産性で製造することができる。
【００８８】
また、脱バインダー工程（熱処理）における処理時間（熱処理時間）は、０．５時間以上１０時間以下であるのが好ましく、１時間以上５時間以下であるのがより好ましい。
【００８９】
これにより、三次元造形物１０の生産性をより向上させることができる。また、脱バインダー体７０におけるバインダーの残存率を十分に低くすることができ、最終的に得られる三次元造形物１０の信頼性をより向上させることができる。
【００９０】
また、このような熱処理によるバインダーの除去は、種々の目的（例えば、処理時間の短縮等の目的）で、複数の工程（段階）に分けて行ってもよい。この場合、例えば、前半を低温で、後半を高温で処理するような方法や、低温と高温を繰り返し行う方法等が挙げられる。
【００９１】
≪焼結工程（接合工程）≫
本実施形態では、脱バインダー工程で得られた脱バインダー体７０中に含まれる粒子（主材粒子）同士を接合するための接合処理を施す接合工程としての焼結工程を有している。
【００９２】
これにより、脱バインダー体７０中に含まれる粒子同士が接合（焼結）されて接合部（実体部）２が形成され、焼結体としての三次元造形物１０が製造される（図９参照）。
【００９３】
このように接合部２が形成されることにより、粒子が強固に接合した構造を有し、機械的強度等の特性が特に優れた三次元造形物１０を得ることができる。
【００９４】
また、前述した工程まででバインダーが残存している場合であっても、接合処理（焼結処理）により、バインダーを確実に除去することができる。その結果、三次元造形物１０中にバインダーが不本意に残存することを防止することができ、三次元造形物１０の信頼性をより高くすることができる。
【００９５】
特に、本実施形態では、接合処理を、層１を複数備えた積層体（脱バインダー体７０）に対して施す。言い換えると、本実施形態では、前記一連の工程を繰り返し行った後に、前記粒子同士を接合する接合処理を施す接合工程を有している。
これにより、三次元造形物１０の生産性をより向上させることができる。
【００９６】
焼結工程は、加熱処理により行う。
焼結工程での加熱は、脱バインダー体７０を構成する粒子の構成材料の融点以下の温度で行うのが好ましい。
【００９７】
これにより、積層体の形状を崩すことなく粒子の接合をより効率よく行うことができる。
【００９８】
焼結工程での加熱処理は、通常、脱バインダー工程での加熱処理よりも高い温度で行う。
【００９９】
粒子の構成材料の融点をＴｍ［℃］としたとき、焼結工程での加熱温度は、（Ｔｍ−２００）℃以上（Ｔｍ−５０）℃以下であるのが好ましく、（Ｔｍ−１５０）℃以上（Ｔｍ−７０）℃以下であるのがより好ましい。
【０１００】
これにより、より短時間の加熱処理でより効率よく粒子の接合を行うことができるとともに、焼結工程における脱バインダー体７０の不本意な変形をより効果的に防止することができ、三次元造形物１０の寸法精度をより向上させることができる。
【０１０１】
なお、粒子が複数の成分を含む場合には、前記融点としては、最も含有率の高い成分の融点を採用することができる。
【０１０２】
焼結工程での加熱時間は、特に限定されないが、３０分以上５時間以下であるのが好ましく、１時間以上３時間以下であるのがより好ましい。
【０１０３】
これにより、粒子同士の接合を十分に進行させつつ本工程における不本意な変形をより効果的に防止することができ、三次元造形物１０の機械的強度、寸法精度をより高いレベルで両立することができるとともに、三次元造形物１０の生産性をより向上させることができる。
【０１０４】
また、焼結処理時の雰囲気は、特に限定されないが、非酸化性雰囲気、例えば真空または減圧状態下（例えば１．３３×１０−４Ｐａ以上１３３Ｐａ以下）、または、窒素ガス、アルゴンガス等の不活性ガス、必要に応じて水素等の還元性ガス雰囲気とすることができる。
【０１０５】
また、焼結工程は、２段階またはそれ以上に分けて行ってもよい。これにより、焼結の効率が向上し、より短い処理時間で焼結（焼成）を行うことができる。
【０１０６】
また、焼結工程は、前述の脱バインダー工程と連続して行ってもよい。
これにより、脱バインダー工程は、焼結前工程を兼ねることができ、脱バインダー体７０に予熱を与えて、脱バインダー体７０をより確実に焼結させることができる。
【０１０７】
また、このような焼結工程は、種々の目的（例えば、焼成時間の短縮等の目的）で、複数の工程（段階）に分けて行ってもよい。この場合、例えば、前半を低温で、後半を高温で焼成するような方法や、低温と高温を繰り返し行う方法等が挙げられる。
【０１０８】
≪サポート部除去工程≫
その後、後処理として、サポート部５（第１のパターン形成工程で形成された第１のパターン１Ａ）を除去する。これにより、三次元造形物１０が取り出される（図１０参照）。
【０１０９】
本工程の具体的な方法としては、例えば、サポート材５を機械的に破壊する方法、サポート材５を化学的に分解する方法、サポート材５を溶解する方法、刷毛等でサポート部５を払い除ける方法、サポート部５を吸引により除去する方法、空気等の気体を吹き付ける方法、水等の液体を付与する方法（例えば、液体中に前記のようにして得られたサポート部５と脱バインダー体７０との複合物を浸漬する方法、液体を吹き付ける方法等）、超音波振動等の振動を付与する方法等が挙げられる。また、これらから選択される２種以上の方法を組み合わせて行うことができる。
【０１１０】
なお、サポート部除去工程を、前述した焼結工程前に行う場合、粉末状のサポート材の中に埋没させた状態で焼結工程を実施することも可能である。
【０１１１】
前述したような製造方法によれば、寸法精度、信頼性に優れた三次元造形物１０を効率よく製造することができる。
【０１１２】
前述したような三次元造形物１０の製造方法をフローチャートにまとめると、図１１のようになる。
【０１１３】
《三次元造形物製造用組成物》
次に、本発明の三次元造形物製造用組成物について説明する。
【０１１４】
三次元造形物の製造に複数種の三次元造形物製造用組成物を用いる場合、少なくとも１種の三次元造形物製造用組成物が、本発明の三次元造形物製造用組成物（複数個の粒子と、前記粒子を分散させる溶剤と、ナノセルロースとを含む組成物）であればよい。
【０１１５】
本実施形態では、三次元造形物製造用組成物として、実体部形成用組成物１Ｂ’と、サポート部形成用組成物１Ａ’とを用いている。
【０１１６】
≪実体部形成用組成物≫
まず、三次元造形物１０の製造に用いる三次元造形物製造用組成物としての実体部形成用組成物１Ｂ’について説明する。
【０１１７】
実体部形成用組成物１Ｂ’は、実体部２の形成（第２のパターン１Ｂの形成）に用いることができれば、その構成成分等は特に限定されないが、複数個の粒子（主材粒子）と粒子を分散する溶剤とを含んでいるのが好ましく、さらに、ナノセルロースを含んでいるのがより好ましい。
【０１１８】
以下の説明では、実体部形成用組成物１Ｂ’が複数個の粒子、溶剤およびナノセルロースを含む場合について、代表的に説明する。
【０１１９】
（粒子）
実体部形成用組成物１Ｂ’が、複数個の粒子を含むことにより、三次元造形物１０の構成材料の選択の幅を拡げることができ、所望の物性、質感等を有する三次元造形物１０を好適に得ることができる。例えば、溶媒に溶解した材料を用いて三次元造形物を製造する場合、使用することのできる材料に制限があるが、粒子を含む実体部形成用組成物１Ｂ’を用いることによりこのような制限を解消することができる。
【０１２０】
実体部形成用組成物１Ｂ’に含まれる粒子の構成材料としては、例えば、金属材料、金属化合物（セラミックス等）、樹脂材料、顔料等が挙げられる。
【０１２１】
実体部形成用組成物１Ｂ’は、金属材料、セラミックス材料のうち少なくとも一方を含む材料で構成された粒子を含むのが好ましい。
【０１２２】
これにより、例えば、三次元造形物１０の質感（高級感）、機械的強度、耐久性等をより向上させることができる。また、これらの材料は、一般に、後に詳述するようなバインダー（ナノセルロースを含む）の分解温度で、十分な形状の安定性を有する。したがって、三次元造形物１０の製造過程において、バインダーを確実に除去し、三次元造形物１０中にバインダーが残存するのをより確実に防止しつつ、三次元造形物１０の寸法精度をより確実に向上させることができる。
【０１２３】
特に、粒子が金属材料を含む材料で構成されていると、三次元造形物１０の高級感、重量感、機械的強度、靱性等がさらに向上する。また、粒子の接合のためのエネルギーを付与した際の伝熱が効率よく進行するため、三次元造形物１０の生産性を向上させつつ、各部位での不本意な温度のばらつきの発生をより効果的に防止することができ、三次元造形物１０の信頼性をより向上させることができる。また、例えば、表面に水酸基やカルボキシル基を有している金属粒子の場合、ナノセルロースの水酸基やカルボキシル基と、金属粒子との結合がより向上し、後述するような、ナノセルロースが粒子の表面を被覆した構造を好適に形成することができる。
【０１２４】
粒子を構成する金属材料としては、例えば、マグネシウム、鉄、銅、コバルト、チタン、クロム、ニッケル、アルミニウムやこれらのうち少なくとも１種を含む合金（例えば、マルエージング鋼、ステンレス鋼、コバルトクロムモリブデン、チタニウム合金、ニッケル基調合金、アルミニウム合金等）等が挙げられる。
【０１２５】
粒子を構成する金属化合物としては、例えば、シリカ、アルミナ、酸化チタン、酸化亜鉛、酸化ジルコン、酸化錫、酸化マグネシウム、チタン酸カリウム等の各種金属酸化物；水酸化マグネシウム、水酸化アルミニウム、水酸化カルシウム等の各種金属水酸化物；窒化珪素、窒化チタン、窒化アルミニウム等の各種金属窒化物；炭化珪素、炭化チタン等の各種金属炭化物；硫化亜鉛等の各種金属硫化物；炭酸カルシウム、炭酸マグネシウム等の各種金属の炭酸塩；硫酸カルシウム、硫酸マグネシウム等の各種金属の硫酸塩；ケイ酸カルシウム、ケイ酸マグネシウム等の各種金属のケイ酸塩；リン酸カルシウム等の各種金属のリン酸塩；ホウ酸アルミニウム、ホウ酸マグネシウム等の各種金属のホウ酸塩や、これらの複合化物等が挙げられる。
【０１２６】
粒子を構成する樹脂材料としては、例えば、ポリブチレンテレフタレート、ポリエチレンテレフタレート、ポリプロピレン、ポリスチレン、シンジオタクチック・ポリスチレン、ポリアセタール、変性ポリフェニレンエーテル、ポリエーテルエーテルケトン、ポリカーボネート、アクリロニトリル−ブタジエン−スチレン共重合体（ＡＢＳ樹脂）、ポリエーテルニトリル、ポリアミド（ナイロン等）、ポリアリレート、ポリアミドイミド、ポリエーテルイミド、ポリイミド、液晶ポリマー、ポリサルホン、ポリエーテルサルホン、ポリフェニレンサルファイド、フッ素樹脂等が挙げられる。
【０１２７】
粒子の形状は、特に限定されず、球状、紡錘形状、針状、筒状、鱗片状等、いかなる形状であってもよく、また、不定形であってもよいが、球状であるのが好ましい。
【０１２８】
粒子の平均粒径は、特に限定されないが、０．１μｍ以上２０μｍ以下であるのが好ましく、０．２μｍ以上１０μｍ以下であるのがより好ましい。
【０１２９】
これにより、実体部形成用組成物１Ｂ’の流動性がより好適になり、第２のパターン形成工程をより円滑に行うことができるとともに、接合工程での粒子の接合をより好適に行うことができる。また、例えば、層１中に含まれる溶剤やバインダー等の除去等を効率よく除去することができ、不本意に粒子以外の構成材料が最終的な三次元造形物１０中に残存することをより効果的に防止することができる。このようなことから、三次元造形物１０の生産性をより向上させつつ、製造される三次元造形物１０の信頼性、機械的強度をより向上させることができ、製造される三次元造形物１０における不本意な凹凸の発生等をより効果的に防止し、三次元造形物１０の寸法精度をより向上させることができる。
【０１３０】
なお、本発明において、平均粒径とは、体積基準の平均粒径を言い、例えば、サンプルをメタノールに添加し、超音波分散器で３分間分散した分散液をコールターカウンター法粒度分布測定器（ＣＯＵＬＴＥＲ  ＥＬＥＣＴＲＯＮＩＣＳ  ＩＮＳ製ＴＡ−ＩＩ型）にて、５０μｍのアパチャーを用いて測定することにより求めることができる。
【０１３１】
粒子のＤｍａｘは、０．２μｍ以上２５μｍ以下であるのが好ましく、０．４μｍ以上１５μｍ以下であるのがより好ましい。
【０１３２】
これにより、実体部形成用組成物１Ｂ’の流動性がより好適になり、第２のパターン形成工程をより円滑に行うことができるとともに、接合工程での粒子の接合をより好適に行うことができる。その結果、三次元造形物１０の生産性をより向上させつつ、製造される三次元造形物１０の機械的強度をより向上させることができ、製造される三次元造形物１０における不本意な凹凸の発生等をより効果的に防止し、三次元造形物１０の寸法精度をより向上させることができる。
【０１３３】
実体部形成用組成物１Ｂ’中における粒子の含有率は、３０質量％以上９３質量％以下であるのが好ましく、３５質量％以上８８質量％以下であるのがより好ましい。
【０１３４】
これにより、実体部形成用組成物１Ｂ’の取扱いのし易さをより向上させつつ、三次元造形物１０の製造過程において除去される成分の量をより少なくすることができ、三次元造形物１０の生産性、生産コスト、省資源の観点等から特に有利である。また、最終的に得られる三次元造形物１０の寸法精度をより向上させることができる。
【０１３５】
なお、粒子は、三次元造形物１０の製造過程（例えば、接合工程等）において、化学反応（例えば、酸化反応等）をする材料で構成されており、実体部形成用組成物１Ｂ’中に含まれる粒子の組成と、最終的な三次元造形物１０の構成材料とで、組成が異なっていてもよい。
また、実体部形成用組成物１Ｂ’は、２種以上の粒子を含んでいてもよい。
【０１３６】
（溶剤）
実体部形成用組成物１Ｂ’が溶剤を含むことにより、実体部形成用組成物１Ｂ’中において粒子を好適に分散させることができ、ディスペンサー等による実体部形成用組成物１Ｂ’の吐出を安定的に行うことができる。
【０１３７】
溶剤は、実体部形成用組成物１Ｂ’中において粒子を分散させる機能（分散媒としての機能）を有していれば、特に限定されないが、例えば、水；エチレングリコールモノメチルエーテル、エチレングリコールモノエチルエーテル、プロピレングリコールモノメチルエーテル、プロピレングリコールモノエチルエーテル等の（ポリ）アルキレングリコールモノアルキルエーテル類；酢酸エチル、酢酸ｎ−プロピル、酢酸ｉｓｏ−プロピル、酢酸ｎ−ブチル、酢酸ｉｓｏ−ブチル等の酢酸エステル類；カルビトールやそのエステル化合物（例えば、カルビトールアセテート等）等のカルビトール類；セロソロブやそのエステル化合物（例えば、セロソロブアセテート等）等のセロソロブ類；ベンゼン、トルエン、キシレン等の芳香族炭化水素類；メチルエチルケトン、アセトン、メチルイソブチルケトン、エチル−ｎ−ブチルケトン、ジイソプロピルケトン、アセチルアセトン等のケトン類；エタノール、プロパノール、ブタノール等の一価アルコールや、エチレングリコール、プロピレングリコール、ジプロピレングリコール、ブタンジオール、グリセリン、１，３−ブチレングリコール等の多価アルコール等のアルコール類；ジメチルスルホキシド、ジエチルスルホキシド等のスルホキシド系溶剤；ピリジン、ピコリン（α−ピコリン、β−ピコリン、γ−ピコリン）、２，６−ルチジン等のピリジン系溶剤；テトラアルキルアンモニウムアセテート（例えば、テトラブチルアンモニウムアセテート等）等のイオン液体等が挙げられ、これらから選択される１種または２種以上を組み合わせて用いることができる。
【０１３８】
中でも、溶剤は、多価アルコールを含んでいるのが好ましい。
これにより、実体部形成用組成物１Ｂ’の吐出性をより優れたものとすることができる。また、溶剤に対するナノセルロースの親和性を向上させることができ、例えば、実体部形成用組成物１Ｂ’中において、ナノセルロースが粒子の表面の少なくとも一部を被覆している場合に、実体部形成用組成物１Ｂ’中における粒子の分散性を向上させることができる。
【０１３９】
特に、多価アルコールは、エチレングリコール、プロピレングリコール、ジプロピレングリコール、ブタンジオール、グリセリン、１，３−ブチレングリコールから選択することが好ましい。
【０１４０】
実体部形成用組成物１Ｂ’中における溶剤の含有量は、５質量％以上６８質量％以下であるのが好ましく、８質量％以上６０質量％以下であるのがより好ましい。
【０１４１】
これにより、実体部形成用組成物１Ｂ’の取扱いのし易さをより向上させつつ、三次元造形物１０の生産性をより向上させることができ、また、生産コスト、省資源の観点等からも特に有利である。また、最終的に得られる三次元造形物１０の寸法精度をより向上させることができる。
【０１４２】
（ナノセルロース）
ナノセルロースは、セルロースまたはセルロースの誘導体で構成され、その幅および厚さが１００ｎｍ以下の繊維状物質であり、いわゆる、セルロースナノファイバーやセルロースナノクリスタルを含む概念である。
【０１４３】
このようなナノセルロースを含むことにより、比較的低い含有率で実体部形成用組成物１Ｂ’全体の粘度を好適な範囲に調整することができる。その結果、例えば、実体部形成用組成物１Ｂ’中における粒子の含有率やナノセルロース以外のバインダーの含有率を高くしなくても、実体部形成用組成物１Ｂ’の粘度を十分に高くすることができる。したがって、実体部形成用組成物１Ｂ’中における粒子の不本意な凝集や、実体部形成用組成物１Ｂ’中や三次元造形物１０中における不本意な組成のばらつき等を効果的に防止しつつ、層１の不本意な変形を防止することができる。その一方で、ナノセルロースを含む実体部形成用組成物１Ｂ’はチクソ性を有し、吐出時のようにずり応力が加わる状態では、実体部形成用組成物１Ｂ’の粘度が低下し、安定的な吐出を行うことができる。また、実体部形成用組成物１Ｂ’中に含まれるバインダー量を少なくすることができるため、脱バインダーの処理を短時間で効率よく行うことができ、優れた生産性で三次元造形物１０を製造することができるとともに、最終的に得られる三次元造形物１０中にバインダーやその分解物等が不本意に残存することを効果的に防止することができる。また、以上のことから、寸法精度、信頼性に優れた三次元造形物１０を得ることができる。また、ナノセルロースは、脱バインダー工程や接合工程において、還元炭素源として機能することができ、例えば、粒子が酸化されやすい金属材料等で構成されていても、三次元造形物１０の製造過程における不本意な酸化反応の進行をより効果的に防止することができる。
【０１４４】
ナノセルロースの幅および厚さは、１００ｎｍ以下であればよいが、１ｎｍ以上８０ｎｍ以下であるのが好ましく、４ｎｍ以上７０ｎｍ以下であるのがより好ましく、１０ｎｍ以上５０ｎｍ以下であるのがさらに好ましい。
これにより、前述したような効果がより顕著に発揮される。
【０１４５】
ナノセルロースの長さは、特に限定されないが、１００ｎｍ以上であるのが好ましく、１００ｎｍ以上５０μｍ以下であるのがより好ましく、１５０ｎｍ以上３０μｍ以下であるのがさらに好ましい。
これにより、前述したような効果がより顕著に発揮される。
【０１４６】
また、ナノセルロースの繊維のアスペクト比は、３以上２０００以下であるのが好ましく、５以上１０００以下であるのがより好ましく、７以上６００以下であるのがさらに好ましい。
これにより、前述したような効果がより顕著に発揮される。
【０１４７】
ナノセルロースは、実体部形成用組成物１Ｂ’中において、粒子から独立して存在していてもよいが、粒子の表面を被覆しているのが好ましい。
【０１４８】
これにより、粒子の硬度が比較的高い場合（例えば、粒子が金属材料やセラミックス材料で構成されている場合等）に、ナノセルロースによる被覆層がクッション層として機能し、例えば、実体部形成用組成物１Ｂ’の吐出部（特に、ピストン式のディスペンサーやインクジェットのノズル）の摩耗を効果的に防止、抑制することができ、長期間にわたって安定的な実体部形成用組成物１Ｂ’の吐出を行うことができる。また、ナノセルロースのバインダーとしての効果がより効果的に発揮される。
【０１４９】
ナノセルロースが粒子の表面を被覆している場合、ナノセルロースによる粒子表面の被覆率は、２０％以上１００％以下であるのが好ましく、５０％以上１００％以下であるのがより好ましく、８０％以上１００％以下であるのがさらに好ましい。
これにより、前述したような効果がより顕著に発揮される。
【０１５０】
実体部形成用組成物１Ｂ’中におけるナノセルロースの含有率は、０．０２体積％以上０．４２体積％以下であるのが好ましく、０．０４体積％以上０．４０体積％以下であるのがより好ましく、０．０６体積％以上０．３８体積％以下であるのがさらに好ましい。
【０１５１】
これにより、実体部形成用組成物１Ｂ’の保存性、吐出性をより向上させることができるとともに、三次元造形物１０の寸法精度をより向上させることができる。また、最終的な三次元造形物１０中にナノセルロースが不本意に残存することをより確実に防止することができる。さらに、吐出時にフェブリル化してしまう現象を抑制することができる。
【０１５２】
（その他のバインダー）
前述したように、ナノセルロースは、溶剤が除去された状態において粒子同士を仮結合するバインダーとしての機能（溶剤が除去された状態で層１中において粒子同士を仮結合する機能）も有しているが、実体部形成用組成物１Ｂ’は、さらにナノセルロース以外にバインダーとして機能する成分（以下、「その他のバインダー」ともいう）を含んでいてもよい。
【０１５３】
これにより、溶剤が除去された状態において粒子同士を仮結合する力をより強くすることができ、粒子の不本意な飛散等をより効果的に防止することができる。
【０１５４】
その他のバインダーとしては、例えば、熱可塑性樹脂、硬化性樹脂等の各種樹脂材料等を用いることができる。
【０１５５】
硬化性樹脂を含む場合、実体部形成用組成物１Ｂ’の吐出後であって接合工程よりも前のタイミングで、当該硬化性樹脂の硬化反応を行ってもよい。
【０１５６】
これにより、実体部形成用組成物１Ｂ’を用いて形成されたパターンの不本意な変形をさらに効果的に防止することができ、三次元造形物１０の寸法精度をさらに向上させることができる。
【０１５７】
硬化性樹脂の硬化反応を進行させる硬化処理は、例えば、加熱や紫外線等のエネルギー線の照射により行うことができる。
【０１５８】
硬化性樹脂としては、例えば、各種熱硬化性樹脂、光硬化性樹脂等を好適に用いることができる。
【０１５９】
硬化性樹脂（重合性化合物）としては、例えば、各種モノマー、各種オリゴマー（ダイマー、トリマー等を含む）、プレポリマー等を用いることができる。
【０１６０】
硬化性樹脂（重合性化合物）としては、エネルギー線の照射により、重合開始剤から生じるラジカル種またはカチオン種等により、付加重合または開環重合が開始され、重合体を生じるものが好ましく使用される。付加重合の重合様式として、ラジカル、カチオン、アニオン、メタセシス、配位重合が挙げられる。また、開環重合の重合様式として、カチオン、アニオン、ラジカル、メタセシス、配位重合が挙げられる。
【０１６１】
実体部形成用組成物１Ｂ’中において、その他のバインダーは、いかなる形態で含まれていてもよいが、液状（例えば、溶融状態、溶解状態等）をなすのが好ましい。すなわち、分散媒の構成成分として含まれているのが好ましい。
【０１６２】
これにより、その他のバインダーは、粒子を分散する分散媒として機能することができ、実体部形成用組成物１Ｂ’の保存性をより向上させることができる。
【０１６３】
その他のバインダーの具体例としては、例えば、アクリル樹脂、エポキシ樹脂、シリコーン樹脂、ポリビニルアルコール、ＰＬＡ（ポリ乳酸）、ＰＡ（ポリアミド）、ＰＰＳ（ポリフェニレンサルファイド）等が挙げられる。
【０１６４】
特に、ポリビニルアルコールを含むことにより、層１の表面の平滑性を向上させることができ、三次元造形物１０の寸法精度をさらに向上させることができる。
【０１６５】
実体部形成用組成物１Ｂ’中におけるその他のバインダーの含有率は、２．０質量％以下であるのが好ましく、１．０質量％以下であるのがより好ましく、０．５質量％以下であるのがさらに好ましい。
【０１６６】
これにより、最終的に得られる三次元造形物１０における炭素残存量をより確実に低減させることができ、三次元造形物１０の純度をより確実に向上させることができる。また、実体部形成用組成物１Ｂ’の保存性、吐出特性等をより向上させることができる。
【０１６７】
（その他の成分）
また、実体部形成用組成物１Ｂ’は、前述した以外の成分を含んでいてもよい。このような成分としては、例えば、重合開始剤；分散剤；界面活性剤；増粘剤；凝集防止剤；消泡剤；スリップ剤（レベリング剤）；染料；重合禁止剤；重合促進剤；浸透促進剤；湿潤剤（保湿剤）；定着剤；防黴剤；防腐剤；酸化防止剤；紫外線吸収剤；キレート剤；ｐＨ調整剤等が挙げられる。
【０１６８】
≪サポート部形成用組成物≫
次に、三次元造形物１０の製造に用いる三次元造形物製造用組成物としてのサポート部形成用組成物１Ａ’について説明する。
【０１６９】
サポート部形成用組成物１Ａ’は、サポート部５の形成（第１のパターン１Ａの形成）に用いることができれば、その構成成分等は特に限定されないが、複数個の粒子（主材粒子）と粒子を分散する溶剤とを含んでいるのが好ましく、さらに、ナノセルロースを含んでいるのがより好ましい。
【０１７０】
以下の説明では、サポート部形成用組成物１Ａ’が複数個の粒子、溶剤およびナノセルロースを含む場合について、代表的に説明する。
【０１７１】
（粒子）
サポート部形成用組成物１Ａ’が、複数個の粒子を含むことにより、形成すべきサポート部５（第１のパターン１Ａ）が微細な形状を有する場合等であっても、サポート部５を高い寸法精度で、効率よく形成することができる。また、サポート部５を構成する複数の粒子の隙間から、溶剤やバインダー（分解物を含む）を効率よく除去することができ、三次元造形物１０の生産性をより向上させることができる。また、脱バインダー体７０に不本意に溶剤、バインダー等が残存することをより効果的に防止することができ、最終的に得られる三次元造形物１０の信頼性をより向上させることができる。
【０１７２】
サポート部形成用組成物１Ａ’中に含まれる粒子の構成材料としては、例えば、実体部形成用組成物１Ｂ’の構成材料として説明したのと同様の材料が挙げられる。これにより、前述したのと同様の効果が得られる。
【０１７３】
ただし、サポート部形成用組成物１Ａ’を構成する粒子は、実体部形成用組成物１Ｂ’を構成する粒子よりも高融点の材料で構成されているのが好ましい。
【０１７４】
粒子の形状は、特に限定されず、球状、紡錘形状、針状、筒状、鱗片状等、いかなる形状であってもよく、また、不定形であってもよいが、球状であるのが好ましい。
【０１７５】
粒子の平均粒径は、特に限定されないが、０．１μｍ以上２０μｍ以下であるのが好ましく、０．２μｍ以上１０μｍ以下であるのがより好ましい。
【０１７６】
これにより、サポート部形成用組成物１Ａ’の流動性がより好適になり、第１のパターン形成工程をより円滑に行うことができる。また、サポート部５（第１のパターン１Ａ）を構成する複数の粒子の隙間から、溶剤やバインダー（分解物を含む）をより効率よく除去することができ、三次元造形物１０の生産性をさらに向上させることができる。また、脱バインダー体７０に不本意に溶剤、バインダー等が残存することをより効果的に防止することができ、最終的に得られる三次元造形物１０の信頼性をより向上させることができる。また、三次元造形物１０の寸法精度をより向上させることができる。
【０１７７】
粒子のＤｍａｘは、０．２μｍ以上２５μｍ以下であるのが好ましく、０．４μｍ以上１５μｍ以下であるのがより好ましい。
【０１７８】
これにより、サポート部形成用組成物１Ａ’の流動性がより好適になり、サポート部形成用組成物１Ａ’の供給をより円滑に行うことができる。また、サポート部５（第１のパターン１Ａ）を構成する複数の粒子の隙間から、溶剤やバインダー（分解物を含む）をより効率よく除去することができ、三次元造形物１０の生産性をさらに向上させることができる。また、脱バインダー体７０に不本意に溶剤、バインダー等が残存することをより効果的に防止することができ、最終的に得られる三次元造形物１０の信頼性をより向上させることができる。また、三次元造形物１０の寸法精度をさらに向上させることができる。
【０１７９】
サポート部形成用組成物１Ａ’中における粒子の含有率は、３０質量％以上９３質量％以下であるのが好ましく、３５質量％以上８８質量％以下であるのがより好ましい。
【０１８０】
これにより、サポート部形成用組成物１Ａ’の取扱いのし易さをより向上させつつ、三次元造形物１０の製造過程において除去される成分の量をより少なくすることができ、三次元造形物１０の生産性、生産コスト、省資源の観点等から特に有利である。また、最終的に得られる三次元造形物１０の寸法精度をより向上させることができる。
【０１８１】
なお、粒子は、三次元造形物１０の製造過程において、化学反応（例えば、酸化反応等）をする材料で構成されていてもよい。
また、サポート部形成用組成物１Ａ’は、２種以上の粒子を含んでいてもよい。
【０１８２】
（溶剤）
サポート部形成用組成物１Ａ’が溶剤を含むことにより、サポート部形成用組成物１Ａ’中において粒子を好適に分散させることができ、ディスペンサー等によるサポート部形成用組成物１Ａ’の吐出を安定的に行うことができる。
【０１８３】
サポート部形成用組成物１Ａ’中に含まれる溶剤としては、例えば、実体部形成用組成物１Ｂ’の構成材料として説明したのと同様のものが挙げられる。これにより、前述したのと同様の効果が得られる。
【０１８４】
なお、サポート部形成用組成物１Ａ’中に含まれる溶剤の組成は、実体部形成用組成物１Ｂ’中に含まれる溶剤の組成と同一であってもよいし、異なっていてもよい。
【０１８５】
サポート部形成用組成物１Ａ’中における溶剤の含有量は、５質量％以上６８質量％以下であるのが好ましく、８質量％以上６０質量％以下であるのがより好ましい。
【０１８６】
これにより、サポート部形成用組成物１Ａ’の取扱いのし易さをより向上させつつ、三次元造形物１０の製造過程において除去される成分の量をより少なくすることができ、三次元造形物１０の生産性、生産コスト、省資源の観点等から特に有利である。また、最終的に得られる三次元造形物１０の寸法精度をより向上させることができる。
【０１８７】
（ナノセルロース）
サポート部形成用組成物１Ａ’がナノセルロースを含むことにより、前述したのと同様の効果が得られる。
【０１８８】
サポート部形成用組成物１Ａ’がナノセルロースを含む場合、当該ナノセルロースは、実体部形成用組成物１Ｂ’の構成成分の項目で説明したのと同様の条件を満足するのが好ましい。これにより、前述したのと同様の効果が得られる。
【０１８９】
なお、サポート部形成用組成物１Ａ’中に含まれるナノセルロースは、実体部形成用組成物１Ｂ’中に含まれるナノセルロースと同一の条件（例えば、組成や含有率等）を満足していてもよいし、異なる条件であってもよい。
【０１９０】
（その他のバインダー）
前述したように、ナノセルロースは、溶剤が除去された状態において粒子同士を仮結合するバインダーとしての機能（溶剤が除去された状態で層１中において粒子同士を仮結合する機能）も有しているが、サポート部形成用組成物１Ａ’は、さらにナノセルロース以外にバインダーとして機能する成分（その他のバインダー）を含んでいてもよい。
【０１９１】
これにより、溶剤が除去された状態において粒子同士を仮結合する力をより強くすることができ、粒子の不本意な飛散等をより効果的に防止することができる。
【０１９２】
その他のバインダーとしては、例えば、熱可塑性樹脂、硬化性樹脂等の各種樹脂材料等を用いることができる。
【０１９３】
硬化性樹脂を含む場合、サポート部形成用組成物１Ａ’の吐出後であって接合工程よりも前のタイミングで、当該硬化性樹脂の硬化反応を行ってもよい。
【０１９４】
これにより、サポート部形成用組成物１Ａ’を用いて形成されたパターンの不本意な変形をさらに効果的に防止することができ、三次元造形物１０の寸法精度をさらに向上させることができる。
【０１９５】
硬化性樹脂の硬化反応を進行させる硬化処理は、例えば、加熱や紫外線等のエネルギー線の照射により行うことができる。
【０１９６】
サポート部形成用組成物１Ａ’が硬化性樹脂を含む場合、当該硬化性樹脂としては、例えば、実体部形成用組成物１Ｂ’の構成成分として説明したのと同様の材料を用いることができる。
【０１９７】
なお、サポート部形成用組成物１Ａ’中に含まれる硬化性樹脂と、実体部形成用組成物１Ｂ’中に含まれる硬化性樹脂とは、同一の条件（例えば、同一の組成等）であってもよいし、異なる条件であってもよい。
【０１９８】
サポート部形成用組成物１Ａ’中において、その他のバインダーは、いかなる形態で含まれていてもよいが、液状（例えば、溶融状態、溶解状態等）をなすのが好ましい。すなわち、分散媒の構成成分として含まれているのが好ましい。
【０１９９】
これにより、その他のバインダーは、粒子を分散する分散媒として機能することができ、サポート部形成用組成物１Ａ’の保存性をより向上させることができる。
【０２００】
その他のバインダーの具体例としては、例えば、アクリル樹脂、エポキシ樹脂、シリコーン樹脂、ポリビニルアルコール、ＰＬＡ（ポリ乳酸）、ＰＡ（ポリアミド）、ＰＰＳ（ポリフェニレンサルファイド）等が挙げられる。
【０２０１】
特に、ポリビニルアルコールを含むことにより、層１の表面の平滑性を向上させることができ、三次元造形物１０の寸法精度をさらに向上させることができる。
【０２０２】
サポート部形成用組成物１Ａ’中におけるその他のバインダーの含有率は、２．０質量％以下であるのが好ましく、１．０質量％以下であるのがより好ましく、０．５質量％以下であるのがさらに好ましい。
【０２０３】
これにより、サポート部形成用組成物１Ａ’の保存性、吐出特性等をより向上させることができる。
【０２０４】
（その他の成分）
また、サポート部形成用組成物１Ａ’は、前述した以外の成分を含んでいてもよい。このような成分としては、例えば、重合開始剤；分散剤；界面活性剤；増粘剤；凝集防止剤；消泡剤；スリップ剤（レベリング剤）；染料；重合禁止剤；重合促進剤；浸透促進剤；湿潤剤（保湿剤）；定着剤；防黴剤；防腐剤；酸化防止剤；紫外線吸収剤；キレート剤；ｐＨ調整剤等が挙げられる。
【０２０５】
《三次元造形物製造用組成物セット》
次に、本発明に係る三次元造形物製造用組成物セットについて説明する。
【０２０６】
本発明に係る三次元造形物製造用組成物セットは、三次元造形物の製造に用いる複数種の組成物を備えており、前記組成物のうちの少なくとも１種として前述したような本発明の三次元造形物製造用組成物（複数個の粒子と溶剤とナノセルロースとを含む組成物）を備えている。
【０２０７】
これにより、優れた生産性で寸法精度、信頼性に優れた三次元造形物を製造するのに用いることができる三次元造形物製造用組成物セットを提供することができる。
【０２０８】
三次元造形物製造用組成物セットは、前述したような本発明の三次元造形物製造用組成物を少なくとも１種備えていればよいが、２種以上の本発明の三次元造形物製造用組成物を備えているのが好ましい。
これにより、三次元造形物の寸法精度、信頼性をより向上させることができる。
【０２０９】
また、三次元造形物製造用組成物セットは、三次元造形物１０の実体部２の形成に用いる実体部形成用組成物１Ｂ’を少なくとも１種備えるとともに、サポート部５の形成に用いるサポート部形成用組成物１Ａ’を少なくとも１種備えているのが好ましい。
これにより、三次元造形物１０の寸法精度、信頼性をさらに向上させることができる。
【０２１０】
《三次元造形物製造装置》
次に、本発明の三次元造形物製造装置について説明する。
図１２は、三次元造形物製造装置の好適な実施形態を模式的に示す側面図である。
【０２１１】
三次元造形物製造装置Ｍ１００は、本発明の三次元造形物製造用組成物を吐出するノズルを備え、前記ノズルより前記三次元造形物製造用組成物を吐出して層１を形成し、層１を積み重ねて三次元造形物１０を製造する。
【０２１２】
より具体的には、三次元造形物製造装置Ｍ１００は、層１の形成を繰り返し行うことにより、三次元造形物１０を製造するのに用いられる装置であって、制御部（制御手段）Ｍ１と、三次元造形物１０の実体部２となるべき部位を支持するサポート部５の形成に用いるサポート部形成用組成物１Ａ’（三次元造形物製造用組成物１’）を吐出するサポート部形成用組成物吐出ノズル（第１のノズル）Ｍ２と、三次元造形物１０の実体部２の形成に用いる実体部形成用組成物１Ｂ’（三次元造形物製造用組成物１’）を吐出する実体部形成用組成物吐出ノズル（第２のノズル）Ｍ３とを備えている。そして、サポート部形成用組成物１Ａ’および実体部形成用組成物１Ｂ’のうち少なくとも一方（好ましくは少なくとも実体部形成用組成物１Ｂ’、より好ましくはサポート部形成用組成物１Ａ’および実体部形成用組成物１Ｂ’の双方）は、本発明の三次元造形物製造用組成物（複数個の粒子と、溶剤と、ナノセルロースとを含む組成物）である。
【０２１３】
これにより、前述したような本発明の製造方法を好適に実行することができ、優れた生産性で寸法精度、信頼性に優れた三次元造形物１０を製造することができる。
制御部Ｍ１は、コンピューターＭ１１と、駆動制御部Ｍ１２とを有している。
【０２１４】
コンピューターＭ１１は、内部にＣＰＵやメモリー等を備えて構成される一般的な卓上型コンピューター等である。コンピューターＭ１１は、三次元造形物１０の形状をモデルデータとしてデータ化し、それを平行な幾層もの薄い断面体にスライスして得られる断面データ（スライスデータ）を駆動制御部Ｍ１２に対して出力する。
【０２１５】
制御部Ｍ１が有する駆動制御部Ｍ１２は、サポート部形成用組成物吐出ノズルＭ２、実体部形成用組成物吐出ノズルＭ３、層形成部Ｍ４等をそれぞれに駆動する制御手段として機能する。具体的には、例えば、サポート部形成用組成物吐出ノズルＭ２および実体部形成用組成物吐出ノズルＭ３の駆動（ＸＹ平面上での移動等）、サポート部形成用組成物吐出ノズルＭ２によるサポート部形成用組成物１Ａ’の吐出、実体部形成用組成物吐出ノズルＭ３による実体部形成用組成物１Ｂ’の吐出、図１２中Ｚ方向に移動可能なステージ（昇降ステージ）Ｍ４１の下降およびその下降量等を制御する。
【０２１６】
サポート部形成用組成物吐出ノズルＭ２および実体部形成用組成物吐出ノズルＭ３には、それぞれ、図示しない材料貯留部（材料供給部）からの配管が接続されている。この材料供給部には、前述した三次元造形物製造用組成物１’が貯留されており、駆動制御部Ｍ１２の制御により、サポート部形成用組成物吐出ノズルＭ２および実体部形成用組成物吐出ノズルＭ３より吐出される。
【０２１７】
サポート部形成用組成物吐出ノズルＭ２、実体部形成用組成物吐出ノズルＭ３は、ガイドＭ５に沿って、図１２中のＸ方向およびＹ方向に各々独立して移動することができる。
【０２１８】
層形成部Ｍ４は、サポート部形成用組成物１Ａ’および実体部形成用組成物１Ｂ’が供給され、サポート部形成用組成物１Ａ’および実体部形成用組成物１Ｂ’を用いて形成された層１を支持するステージ（昇降ステージ）Ｍ４１と、昇降ステージＭ４１を取り囲む枠体Ｍ４５とを有している。
【０２１９】
昇降ステージＭ４１は、先に形成された層１の上に、新たな層１を形成する（積み重ねる）のに際して、駆動制御部Ｍ１２からの指令により所定量だけ順次下降（Ｚ軸マイナス方向へ移動）する。
【０２２０】
ステージＭ４１は、その上面（より詳しくは、サポート部形成用組成物１Ａ’および実体部形成用組成物１Ｂ’が付与される部位）が平坦な平面（受液面）Ｍ４１０となっている。これにより、厚みの均一性の高い層１を容易かつ確実に形成することができる。
【０２２１】
ステージＭ４１は、高強度の材料で構成されているのが好ましい。ステージＭ４１の構成材料としては、例えば、ステンレス鋼等の各種金属材料等が挙げられる。
【０２２２】
また、ステージＭ４１の平面Ｍ４１０には、表面処理が施されていてもよい。これにより、例えば、サポート部形成用組成物１Ａ’の構成材料や、実体部形成用組成物１Ｂ’の構成材料がステージＭ４１に強固に付着してしまうことをより効果的に防止したり、ステージＭ４１の耐久性を向上させ、三次元造形物１０のより長期間にわたる安定的な生産を図ったりすることができる。ステージＭ４１の平面Ｍ４１０の表面処理に用いられる材料としては、例えば、ポリテトラフルオロエチレン等のフッ素系樹脂等が挙げられる。
【０２２３】
サポート部形成用組成物吐出ノズルＭ２は、駆動制御部Ｍ１２からの指令により移動し、サポート部形成用組成物１Ａ’をステージＭ４１上の所望の部位に所定のパターンで吐出するように構成されている。
【０２２４】
サポート部形成用組成物吐出ノズルＭ２としては、例えば、インクジェットヘッドノズル、各種ディスペンサーノズル等が挙げられるが、ディスペンサーノズルであるのが好ましい。
【０２２５】
これにより、高粘度のサポート部形成用組成物１Ａ’であっても好適に供給（吐出）することができ、サポート部形成用組成物１Ａ’が目的の部位に接触した後の当該サポート部形成用組成物１Ａ’のダレ等をより効果的に防止することができる。その結果、最終的に得られる三次元造形物１０の寸法精度をより向上させることができる。また、高粘度のサポート部形成用組成物１Ａ’を用いることにより、厚みが比較的大きい層１を容易に形成することができ、三次元造形物１０の生産性をより向上させることができる。
【０２２６】
サポート部形成用組成物吐出ノズルＭ２の吐出部の大きさ（ノズル径）は、特に限定されないが、１０μｍ以上１００μｍ以下であるのが好ましい。
【０２２７】
これにより、三次元造形物１０の寸法精度をより向上させつつ、三次元造形物１０の生産性をより向上させることができる。
【０２２８】
サポート部形成用組成物吐出ノズルＭ２は、サポート部形成用組成物１Ａ’を液滴として吐出するものであるのが好ましい。これにより、微細なパターンでサポート部形成用組成物１Ａ’を付与することができ、微細な構造を有する三次元造形物１０であっても、特に高い寸法精度、特に高い生産性で製造することができる。
【０２２９】
実体部形成用組成物吐出ノズルＭ３は、駆動制御部Ｍ１２からの指令により移動し、実体部形成用組成物１Ｂ’をステージＭ４１上の所望の部位に所定のパターンで吐出するように構成されている。
【０２３０】
実体部形成用組成物吐出ノズルＭ３としては、例えば、インクジェットヘッドノズル、各種ディスペンサーノズル等が挙げられるが、ディスペンサーノズルであるのが好ましい。
【０２３１】
これにより、高粘度の実体部形成用組成物１Ｂ’であっても好適に供給（吐出）することができ、実体部形成用組成物１Ｂ’が目的の部位に接触した後の当該実体部形成用組成物１Ｂ’のダレ等をより効果的に防止することができる。その結果、最終的に得られる三次元造形物１０の寸法精度をより向上させることができる。また、高粘度の実体部形成用組成物１Ｂ’を用いることにより、厚みが比較的大きい層１を容易に形成することができ、三次元造形物１０の生産性をより向上させることができる。
【０２３２】
実体部形成用組成物吐出ノズルＭ３の吐出部の大きさ（ノズル径）は、特に限定されないが、１０μｍ以上１００μｍ以下であるのが好ましい。
【０２３３】
これにより、三次元造形物１０の寸法精度をより向上させつつ、三次元造形物１０の生産性をより向上させることができる。
【０２３４】
実体部形成用組成物吐出ノズルＭ３は、実体部形成用組成物１Ｂ’を液滴として吐出するものであるのが好ましい。これにより、微細なパターンで実体部形成用組成物１Ｂ’を付与することができ、微細な構造を有する三次元造形物１０であっても、特に高い寸法精度、特に高い生産性で製造することができる。
上記のような構成により、複数の層１を積層して、積層体５０を得ることができる。
【０２３５】
得られた積層体５０に対して、脱バインダー処理、接合処理（焼結処理）を施すことにより、三次元造形物１０を得ることができる。
【０２３６】
本実施形態の三次元造形物製造装置Ｍ１００は、脱バインダー処理を行う脱バインダー手段（図示せず）、接合処理（焼結処理）を行う接合手段（焼結手段）（図示せず）を備えていてもよい。
【０２３７】
これにより、層１の形成等と、脱バインダー処理、接合処理とを同一の装置で行うことができ、三次元造形物１０の生産性をより向上させることができる。
【０２３８】
《三次元造形物》
本発明に係る三次元造形物は、前述したような本発明の三次元造形物製造装置を用いて製造することができる。
【０２３９】
これにより、優れた生産性で寸法精度、信頼性に優れた三次元造形物を製造することができる。
【０２４０】
三次元造形物の用途は、特に限定されないが、例えば、人形、フィギュア等の鑑賞物・展示物；インプラント等の医療機器等が挙げられる。
【０２４１】
また、三次元造形物は、プロトタイプ、量産品、オーダーメード品のいずれに適用されてもよい。
【０２４２】
以上、本発明の好適な実施形態について説明したが、本発明は、これらに限定されない。
【０２４３】
例えば、前述した実施形態では、単一の層について、第１のパターン形成工程の後に第２のパターン形成工程を行うものとして説明したが、少なくとも１つの層の形成において、第１のパターン形成工程と第２のパターン形成工程の順番は逆であってもよい。また、異なる領域で複数種の組成物を同時に付与してもよい。
【０２４４】
また、前述した実施形態では、単一の層について、第１のパターン形成工程および第２のパターン形成工程を行った後に溶剤除去工程を行う場合について代表的に説明したが、例えば、第１のパターン形成工程の後、および、第２のパターン形成工程の後のそれぞれについて、個別に、溶剤除去工程を行ってもよい。
【０２４５】
また、前述した実施形態では、全ての層の形成に第１のパターンおよび第２のパターンを形成する場合について代表的に説明したが、積層体は、例えば、第１のパターンを有さない層や、第２のパターンを有さない層を備えていてもよい。また、ステージとの接触面（ステージの直上）に、実体部に対応する部位が形成されない層（例えば、サポート部のみで構成された層）を形成し、当該層を犠牲層として機能させてもよい。
【０２４６】
また、本発明の三次元造形物の製造方法においては、工程・処理の順番は、前述したものに限定されず、その少なくとも一部を入れ替えて行ってもよい。例えば、前述した実施形態では、積層体を得た後に、脱バインダー工程、接合工程、サポート部除去工程をこの順に行う場合について代表的に説明したが、これらの順番を入れ替えて行ってもよい。より具体的には、脱バインダー工程、サポート部除去工程、接合工程の順で行ってもよいし、サポート部除去工程、脱バインダー工程、接合工程の順で行ってもよい。また、例えば、層形成工程と溶剤除去工程とを、同時進行的に行ってもよい。また、各層について、逐次接合処理を施してもよい。この場合、各層への接合処理は、例えば、レーザー光の照射により好適に行うことができる。
【０２４７】
また、接合工程において、粒子の接合とともに、バインダーの除去を行ってもよく、このような場合、脱バインダー工程を省略することができる。
【０２４８】
また、前述した実施形態では、接合工程において、実体部形成用組成物中に含まれる粒子の接合を行うとともに、サポート部形成用組成物中に含まれる粒子の接合を行う場合について中心的に説明したが、接合工程では、実体部形成用組成物中に含まれる粒子の接合を選択的に行い、サポート部形成用組成物中に含まれる粒子同士を接合させなくてもよい。このような選択的な接合は、各粒子の構成材料の融点と焼結工程での温度との関係を調整することにより、好適に行うことができる。
【０２４９】
また、製造すべき三次元造形物の形状によっては、サポート部を形成しなくてもよい。
また、前述した実施形態では、三次元造形物製造用組成物を所定のパターンで吐出し、所望の形状を有する層を形成する場合について代表的に説明したが、本発明は、スキージー、ローラー等の平坦化手段を用いて、三次元造形物製造用組成物を平坦化して層を形成し、当該層にレーザー光を照射して接合部を形成する方法等（ＳＬＳ法等）に適用してもよい。
【０２５０】
また、本発明の製造方法においては、必要に応じて、前処理工程、中間処理工程、後処理工程を行ってもよい。
前処理工程としては、例えば、ステージの清掃工程等が挙げられる。
【０２５１】
後処理工程としては、例えば、洗浄工程、バリ取り等を行う形状調整工程、着色工程、被覆層形成工程、粒子の接合強度を向上させるための熱処理工程等が挙げられる。
【０２５２】
また、本発明の三次元造形物製造装置では、各部の構成は、同様の機能を発揮する任意の構成のものに置換することができ、また、任意の構成を付加することもできる。
【０２５３】
また、前述した実施形態では、ステージの表面に直接層を形成する場合について代表的に説明したが、例えば、ステージ上に造形プレートを配置し、当該造形プレート上に層を積層して三次元造形物を製造してもよい。
【０２５４】
また、本発明の三次元造形物の製造方法は、前述したような三次元造形物製造装置を用いて実行するものに限定されない。
【実施例】
【０２５５】
以下に具体的な実施例をあげて本発明をさらに詳しく説明するが、本発明はこれら実施例のみに限定されるものではない。なお、以下の説明において、特に温度条件を示していない処理は、室温（２５℃）において行った。また、各種測定条件についても特に温度条件を示していないものは、室温（２５℃）における数値である。
【０２５６】
（実施例１）
［１］三次元造形物製造用組成物の製造
平均粒径が３．０μｍのＳＵＳ３１６Ｌ粉末：１００質量部と、溶剤としてのグリセリン：２８．３３質量部と、セルロースで構成されたナノセルロース：０．０７１質量部とを混合することにより、三次元造形物製造用組成物（層形成用組成物）としての実体部形成用組成物を得た。このようにして得られた実体部形成用組成物において、ナノセルロースは、ＳＵＳ３１６Ｌ粉末の構成粒子の表面を被覆していた。表面状態は、実体部形成用組成物を液体窒素温度で急冷凍させ、そのままＦＩＢ付きＳＥＭ装置内で加工をすることで観察した。
【０２５７】
また、平均粒径が３．０μｍのアルミナ粉末：１００質量部と、溶剤としてのグリセリン：２８．３３質量部と、セルロースで構成されたナノセルロース：０．０７１質量部とを混合することにより、三次元造形物製造用組成物（層形成用組成物）としてのサポート部形成用組成物を得た。このようにして得られたサポート部形成用組成物において、ナノセルロースは、アルミナ粉末の構成粒子の表面を被覆していた。
【０２５８】
これにより、実体部形成用組成物とサポート部形成用組成物とからなる三次元造形物製造用組成物セットを得た。
【０２５９】
［２］三次元造形物の製造
前記のようにして得られた三次元造形物製造用組成物を用いて、設計寸法が厚さ：４ｍｍ×幅：１０ｍｍ×長さ：８０ｍｍの直方体形状である三次元造形物を、以下のようにして製造した。
【０２６０】
まず、図１２に示すような三次元造形物製造装置を用意し、ディスペンサーのサポート部形成用組成物吐出ノズルから、ステージ上に所定のパターンで、サポート部形成用組成物を複数の液滴として吐出して第１のパターン（サポート部用パターン）を形成した。
【０２６１】
次に、ディスペンサーの実体部形成用組成物吐出ノズルから、ステージ上に所定のパターンで、実体部形成用組成物を複数の液滴として吐出して第２のパターン（実体部用パターン）を形成した。
【０２６２】
これにより、第１のパターンおよび第２のパターンからなる層が形成された。層の厚みは５０μｍであった。
【０２６３】
その後、第１のパターンおよび第２のパターンからなる層に対して、２００℃での加熱処理を施し、層中に含まれる溶剤を除去した（溶剤除去工程）。
【０２６４】
その後、溶剤が除去された層上への新たな層形成工程（第１のパターン形成工程、第２のパターン形成工程）および溶剤除去工程を繰り返し行うことにより、製造すべき三次元造形物に対応する形状の積層体を得た。
【０２６５】
次に、得られた積層体に対し、窒素ガス中で、４００℃×５時間という条件での加熱による脱バインダー処理を施し、脱バインダー体を得た。
【０２６６】
次に、脱バインダー体から刷毛でサポート部を払い除ける方法でサポート部を除去した。
【０２６７】
その後、サポート部が取り除かれた脱バインダー体に対し、水素ガス中で、１３２０℃×２時間という条件での加熱による焼結処理（接合処理）を施し、三次元造形物を得た。
【０２６８】
（実施例２〜９）
実体部形成用組成物、サポート部形成用組成物の組成を表１、表２に示すようにした以外は、前記実施例１と同様にして三次元造形物製造用組成物（三次元造形物製造用組成物セット）、三次元造形物を製造した。
【０２６９】
（比較例１）
実体部形成用組成物、サポート部形成用組成物の構成成分として、ナノセルロースを用いなかった以外は、前記実施例１と同様にして三次元造形物製造用組成物（三次元造形物製造用組成物セット）、三次元造形物を製造した。
【０２７０】
（比較例２、３）
実体部形成用組成物、サポート部形成用組成物の構成成分として、ナノセルロースの代わりにポリビニルアルコールを用い、各成分の利用量を表１、表２に示すようにした以外は、前記実施例１と同様にして三次元造形物製造用組成物（三次元造形物製造用組成物セット）、三次元造形物を製造した。
【０２７１】
前記各実施例および各比較例の三次元造形物製造用組成物（三次元造形物製造用組成物セット）の組成を表１、表２にまとめて示す。なお、表中、ポリビニルアルコールを「ＰＶＡ」で示した。
【０２７２】
また、前記各実施例および比較例３で用いたサポート部形成用組成物、実体部形成用組成物の粘度は、いずれも、１０００ｍＰａ・ｓ以上２００００ｍＰａ・ｓ以下の範囲内の値であった。また、前記各実施例および各比較例でのサポート部形成用組成物、実体部形成用組成物の液滴１滴あたりの体積は、いずれも５０ｐＬ以上１００ｐＬ以下の範囲内の値であった。また、前記各実施例および各比較例では、溶剤除去工程後の層中における溶剤の含有率は、いずれも、０．５質量％以上２０質量％以下の範囲内の値であった。また、前記各実施例で用いたサポート部形成用組成物、実体部形成用組成物では、ナノセルロースの幅および厚さは、いずれも、１０ｎｍ以上５０ｎｍ以下の範囲内の値であり、ナノセルロースの長さは、いずれも、１５０ｎｍ以上４００ｎｍ以下の範囲内の値であり、ナノセルロースの繊維のアスペクト比は、いずれも、７以上３０以下の範囲内の値であった。また、前記各実施例で用いたサポート部形成用組成物、実体部形成用組成物では、いずれも、ナノセルロースが粒子の表面を被覆しており、ナノセルロースによる粒子表面の被覆率は、いずれも、８０％以上１００％以下の範囲内の値であった。
【０２７３】
【表１】
2018141219.tif 000002
【０２７４】
【表２】
2018141219.tif 000003
【０２７５】
［３］評価
［３．１］三次元造形物の生産性（バインダーの除去効率）
前記各実施例および各比較例について、各三次元造形物製造用組成物（実体部形成用組成物、サポート部形成用組成物）を用いて、それぞれ、前記と同様にして、積層体を製造した。
【０２７６】
その後、これらの積層体について、それぞれ、窒素ガス中で、４００℃での加熱処理（脱バインダー処理）を施した。
【０２７７】
積層体中に含まれるバインダー量が初期の５％となるまでの時間（溶剤の含有率が三次元造形物製造用組成物中での含有率の２０分の１になるまでの時間）を測定し、以下の基準に従い評価した。当該時間が短いほど三次元造形物の生産性に優れているといえる。
【０２７８】
Ａ：バインダー量が初期の５％となるまでの時間が３時間未満である。
Ｂ：バインダー量が初期の５％となるまでの時間が３時間以上４時間未満である。
Ｃ：バインダー量が初期の５％となるまでの時間が４時間以上５時間未満である。
Ｄ：バインダー量が初期の５％となるまでの時間が５時間以上６時間未満である。
Ｅ：バインダー量が初期の５％となるまでの時間が６時間以上である。
【０２７９】
［３．２］寸法精度
前記各実施例および各比較例の三次元造形物について、厚さ、幅、長さを測定し、設計値からのずれ量を求め、以下の基準に従い評価した。
【０２８０】
Ａ：厚さ、幅、長さのうち、設計値からのずれ量が最も大きいものについての設計値からのずれ量が１．０％未満である。
Ｂ：厚さ、幅、長さのうち、設計値からのずれ量が最も大きいものについての設計値からのずれ量が１．０％以上２．０％未満である。
Ｃ：厚さ、幅、長さのうち、設計値からのずれ量が最も大きいものについての設計値からのずれ量が２．０％以上４．０％未満である。
Ｄ：厚さ、幅、長さのうち、設計値からのずれ量が最も大きいものについての設計値からのずれ量が４．０％以上７．０％未満である。
Ｅ：厚さ、幅、長さのうち、設計値からのずれ量が最も大きいものについての設計値からのずれ量が７．０％以上である。
これらの結果を表３にまとめて示す。
【０２８１】
【表３】
2018141219.tif 000004
【０２８２】
表３から明らかなように、本発明では、寸法精度、信頼性の高い三次元造形物を効率よく製造することができた。これに対し、比較例では、満足のいく結果が得られなかった。より具体的には、バインダーを含まない比較例１では、溶剤が除去された状態において粒子同士を仮結合する機能が発揮されず、製造された三次元造形物の寸法精度は著しく低かった。また、ナノセルロースを含まず、その他のバインダーを比較的低い含有率で含む組成物を用いた比較例２でも、溶剤が除去された状態において粒子同士を仮結合する機能が十分に発揮されず、製造された三次元造形物の寸法精度は低かった。また、ナノセルロースを含まず、その他のバインダーを比較的高い含有率で含む組成物を用いた比較例３では、溶剤が除去された状態において粒子同士を仮結合する機能が効果的に発揮されるものの、バインダーの除去に要する時間が長く、三次元造形物の生産性が低かった。また、比較例３では、組成物の粘度が高く、かつ、固形分含有率が高いため、固形分がディスペンサーの吐出ノズルに固着し、長期的に安定的な液滴吐出を行うことが困難であった。
【符号の説明】
【０２８３】
１０…三次元造形物、５０…積層体、７０…脱バインダー体、１…層、１’…三次元造形物製造用組成物（層形成用組成物）、１Ａ’…サポート部形成用組成物、１Ｂ’…実体部形成用組成物、１Ａ…第１のパターン（サポート部用パターン）、１Ｂ…第２のパターン（実体部用パターン）、２…接合部（実体部）、５…サポート部（支持部、サポート材）、Ｍ１００…三次元造形物製造装置、Ｍ１…制御部（制御手段）、Ｍ１１…コンピューター、Ｍ１２…駆動制御部、Ｍ２…サポート部形成用組成物吐出ノズル（第１のノズル）、Ｍ３…実体部形成用組成物吐出ノズル（第２のノズル）、Ｍ４…層形成部、Ｍ４１…ステージ（昇降ステージ）、Ｍ４１０…平面（受液面）、Ｍ４５…枠体、Ｍ５…ガイド、Ｅ…熱エネルギー
【図１】
2018141219.tif 000005
【図２】
2018141219.tif 000006
【図３】
2018141219.tif 000007
【図４】
2018141219.tif 000008
【図５】
2018141219.tif 000009
【図６】
2018141219.tif 000010
【図７】
2018141219.tif 000011
【図８】
2018141219.tif 000012
【図９】
2018141219.tif 000013
【図１０】
2018141219.tif 000014
【図１１】
2018141219.tif 000015
【図１２】
2018141219.tif 000016